Brevet FR2713528A1 — publié le 19950616

Procédé et dispositif de fluxage Dar voie sèche de surfaces métalliques avant brasaee ou étamage La présente invention concerne l'opération de fluxage de surfaces métalliques intervenant généralement avant des opérations de brasage ou d'étamage en électronique. Elle s'applique ainsi notamment au fluxage intervenant avant les opérations: - de brasage de composants sur circuit (qu'il s'agisse de composants insérés ou de composants montés en surface), - de brasage de bandes de contacts sur supports électroniques, permettant la connexion du support en question sur un autre support (on peut considérer ici l'exemple d'un circuit hybride ou d'un circuit imprimé que l'on va insérer grâce à ces contacts dans un circuit imprimé, ou encore un circuit hybride ou imprimé que l'on va pouvoir enficher, grâce à ce peigne, dans un connecteur), - de brasage de circuits dans des fonds de boîtiers (intervenant lors de l'encapsulation de tels circuits), - de brasage intervenant lors de procédures de fermeture de boîtiers d'encapsulation, - de brasage de puces nues sur supports tels que circuit imprimé, circuit hybrides ou encore substrats d'interconnexion multicouches tels que les substrats couramment appelés MCM (Multi Chip Modules), - d'étamage de terminaisons de composants électroniques. Le rôle du fluxage est alors de nettoyer les surfaces métalliques à braser ou étamer (dégraissage, désoxydation, décontamination de couches adsorbées..), ceci dans le but de faciliter le mouillage ultérieur de ces surfaces par la soudure. Cette opération de fluxage est, le plus couramment, pratiquée à l'aide de flux chimiques, souvent obtenus à partir de bases résineuses, complétées notamment par des composés acides. Après brasage, demeurent sur la pièce des résidus de flux, obligeant souvent le fabricant à effectuer une opération de nettoyage, le plus souvent avec des solvants chlorés, opération de nettoyage qui s'avère particulièrement problématique dans le cas des puces nues du fait de leur grande fragilité, mais qui est aussi très controversée, dans le contexte du "Protocole de Montréal" o ces solvants font l'objet d'une réglementation très stricte, voir pour certains, selon les pays, d'une interdiction pure et simple. Deux des méthodes les plus couramment utilisées pour effectuer l'opération de brasage sont appelées "brasage à la vague" et "brasage par refusion". Dans le premier cas (machines de brasage à la vague), la conception de ces machines est telle que les pièces à braser ou à étamer sont amenées en contact avec 2 2713528 une ou plusieurs vagues de soudure liquide obtenues par circulation du bain de soudure contenu dans un bac, au travers d'une buse. Au préalable, les pièces (par exemple les circuits sur lesquels ont été reportés les composants ou encore des composants à étamer), ont généralement été fluxés dans une zone amont de la machine, à l'aide d'un spray de flux ou d'une mousse de flux ("foam"), l'opération de fluxage étant suivie d'une opération dite de préchauffage qui est pratiquée pour activer les flux précédemment déposés sur le circuit et pour préchauffer les circuits ou les composants avant leur arrivée dans la zone chaude de brasage. Un système de convoyage est présent pour déplacer les pièces d'une zone à l'autre de la machine. Ces machines sont traditionnellement ouvertes à l'atmosphère d'air ambiant. Dans le cas du second type de méthode (brasage par refusion), qui regroupe d'ailleurs sous ce vocable plusieurs techniques, on utilise non plus un bain de soudure liquide mais une pâte à braser contenant l'alliage de brasure (formulation de pâte dans laquelle le flux est inclus) qui est déposée sur le support (circuit avant dépôt des composants, bords du boîtier à fermer ou encore fond de boîtier), et à laquelle est apportée une certaine quantité de chaleur permettant d'obtenir la fusion de l'alliage métallique. Le plus souvent, ce transfert thermique est réalisé dans un four continu. Dans un cas comme dans l'autre (vague ou refusion), se pose le problème de l'opération de nettoyage après brasage, précédemment évoquée, qui utilise le plus souvent des solvants chlorés, fortement réglementés par le protocole de Montréal et ses révisions ultérieures. Ce problème a donc été à l'origine de nombreux efforts de recherche dans le monde ces dernières années pour essayer de proposer une solution de remplacement à l'utilisation de ces composés. Parmi les solutions envisagées, on peut citer le nettoyage plasma des surfaces avant brasage, évitant de ce fait l'utilisation de flux chimiques et donc la nécessité même d'une opération de nettoyage en aval. Les mélanges envisagés mettaient notamment en oeuvre de l'hydrogène. On peut citer dans ce domaine le document EP-A-0427020, qui propose d'effectuer un traitement des pièces d'assemblage à braser à l'aide d'un plasma d'un gaz de procédé, en recommandant l'utilisation de basses pressions pour ce traitement, "dans le but d'éviter un endommagement thermique des pièces d'assemblage". Tous les exemples donnés, en relation avec les figures fournies, concernent des conditions de pression variant dans l'intervalle 30-100 Pa. La même remarque peut être effectuée à propos du document EP-A-0371693 qui concerne un procédé de nettoyage de surfaces métalliques avant brasage, par plasma micro-ondes contenant de l'hydrogène. Ici encore, il est recommandé (et illustré au 3 2713528 niveau de l'ensemble des exemples) d'utiliser des basses pressions "pour permettre de limiter le niveau d'oxygène résiduel dans le plasma". Cette unanimité dans l'utilisation de conditions de basses pressions pour réaliser ces nettoyages plasma, malgré les inconvénients liés notamment au coût d'obtention de telles pressions ou encore à la difficulté d'implantation des infrastructures correspondantes dans une chaîne de production, est sans aucun doute liée à la difficulté technique et technologique d'obtention de plasmas à pression atmosphérique donnant des performances comparables à ce qui est traditionnellement obtenu à basse pression. Dans ce contexte, la demanderesse, dans la demande de brevet Français déposée sous le numéro 92.13028, dont le contenu est ici intégré pour référence, a récemment proposé un procédé de fluxage plasma de surfaces métalliques avant brasage, à la pression atmosphérique, utilisant pour créer le plasma une source de micro-ondes ou encore une décharge couronne transférée via des lumières placées de façon adéquate dans une couche diélectrique placée au dessus de la pièce à traiter. Si cette demande apporte une réponse intéressante au problème considéré, la Demanderesse a mis en évidence le fait que le procédé proposé pourrait être amélioré, notamment en ce qui concerne: - son rendement (rapport de la puissance introduite pour créer le plasma à la densité d'espèces produites qui interagissent effectivement avec le support à traiter), ou encore la densité d'énergie obtenue (dans le cas de la décharge couronne, elle n'atteint que quelques watts (W) par unité de surface de diélectrique), qui si ils étaient accrus pourraient permettre des temps de traitement plus courts, - mais aussi du fait de facteurs "géométriques" limitants: dans le cas de la décharge couronne, la distance électrode/échantillon est tout à fait critique et doit être maintenue très faible, ce qui peut poser problème dans le cas de substrats dont le relief est relativement tourmenté; dans le cas de la décharge micro-ondes, elle donne lieu à la formation d'un spot plasmagène, de dimensions déterminées et limitées par la source plasma, - par ailleurs, un plasma tel que celui créé dans ce document, contient par définition des espèces ioniques et des électrons (donc des espèces électriquement chargées) dont l'emploi est toujours délicat sur des composants électroniques. En parallèle, la demanderesse a récemment proposé, dans la demande de brevet Français déposée sous le numéro 92.07486, dont le contenu est supposé intégré ici pour référence, un dispositif de formation de molécules gazeuses excitées ou instables, fonctionnant sensiblement à la pression atmosphérique. 4 2713528 Dans ce contexte, la présente invention a pour objet de proposer un procédé amélioré de fluxage par voie sèche de surfaces métalliques avant brasage ou étammage, permettant: - d'opérer sensiblement à pression atmosphérique, - une grande flexibilité de distance entre l'objet à traiter et le dispositif utilisé pour effectuer ce traitement, - d'éviter le contacts des pièces avec des espèces chargées, - d'offrir une densité énergétique améliorée, permettant d'atteindre une vitesse de traitement accrue. Pour ce faire, le procédé de fluxage par voie sèche d'une surface métallique avant brasage ou étamage à l'aide d'un alliage, selon l'invention, se caractérise en ce que la surface à fluxer est traitée, à une pression voisine de la pression atmosphérique, par une atmosphère gazeuse de traitement comprenant des espèces excitées ou instables et étant substantiellement dépourvue d'espèces électriquement chargées. On entend par l'expression "surface métallique" selon l'invention, tout type de surface métallique pouvant intervenir dans de telles opérations de brasage ou d'étamage, qu'elle soit par exemple en acier, cuivre, aluminium, étain, plomb, étain- plomb, étain-plomb-argent, ou encore alliages tels que Kovar, cette liste n'étant bien entendue qu'indicative, pas limitative. L"'alliage" de brasage ou d'étamage selon l'invention sera constitué par toute composition que l'on peut envisager pour de telles opérations, telles que par exemple Sn-Pb, Sn-Pb-Ag, Pb-In etc.. On entend par l'expression "pression voisine de la pression atmosphérique" selon l'invention, une pression se situant avantageusement dans l'intervalle [0,1 x 105 Pa, 3 x 105 Pa]. On entend par l'expression "espèces électriquement chargées" selon l'invention, des ions ou des électrons. L'atmosphère de traitement selon l'invention se distingue donc des atmosphères plasma classiques par le fait qu'elle est substantiellement dépourvue d'espèces électriquement chargées, c'est à dire d'ions o d'électrons. Selon une des mises en oeuvre de l'invention, l'atmosphère de traitement est obtenue à partir d'un mélange gazeux primaire et le cas échéant d'un mélange gazeux adjacent, le dit mélange gazeux primaire étant obtenu à la sortie de gaz d'au moins un appareil de formation d'espèces gazeuses excitées ou instables dans lequel a été transformé un mélange gazeux initial comprenant un gaz inerte et/ou un gaz réducteur et/ou un gaz oxydant, ledit mélange gazeux adjacent n'ayant pas transité par le dit appareil. Le gaz inerte peut par exemple consister en de l'azote, de l'argon, de l'hélium ou un mélange de tels gaz inertes. Le gaz réducteur peut par exemple consister en de 2713528 l'hydrogène, du CH4 ou encore de l'ammoniac ou un mélange de tels gaz réducteurs. Le gaz oxydant peut quant à lui par exemple consister en de l'oxygène, ou du CO2, ou encore du N20 ou un mélange de tels gaz oxydants. La liste de gaz donnés dans chaque catégorie n'étant bien entendu qu'indicative, nullement limitative. L' appareil selon l'invention est constitué par tout dispositif permettant "d'exciter" un mélange gazeux initial, pour obtenir, en sortie de gaz du dit appareil, un autre mélange gazeux comportant des espèces instables ou excitées, ce dernier mélange gazeux étant substantiellement dépourvu d'espèces électriquement chargées. Comme il apparaîtra clairement à l'homme du métier, le procédé de fluxage selon l'invention permet d'effectuer le traitement à l'aide du mélange primaire obtenu en sortie de gaz d'un seul appareil, ou de plusieurs appareils placés en parallèle sur la largeur de la pièce à traiter, ou encore successivement à l'aide des mélanges primaires obtenus en sorties de gaz de plusieurs appareils placés en série. De même, comme il apparaîtra clairement à l'homme du métier, la pièce à traiter pourra être fluxée sur une seule de ses faces ou sur ses deux faces. Le mélange adjacent, selon l'invention, pourra être constitué de tout gaz ou mélange de gaz, par exemple d'un gaz inerte ou mélange de gaz inertes permettant de maintenir, le cas échéant, une atmosphère protectrice autour des échantillons, ou encore d'un gaz réducteur ou d'un gaz oxydant, voire d'un mélange de gaz appartenant à l'une de ces trois catégories. Selon un des aspects de l'invention, le mélange adjacent contient du silane SiH4. La présence d'un tel mélange adjacent contenant du silane est avantageusement utilisée pour son action réductrice vis-à-vis de certains oxydes métalliques présents à la surface de la pièce à traiter, mais aussi, selon le mélange gazeux initial utilisé, comme "guetter" (ou piègeur) d'oxygène, c'est-à-dire dans son interaction avec l'oxygène résiduel de l'atmosphère présente au-dessus de la pièce à traiter, dans le but de réduire à un minimum ce niveau d'oxygène résiduel. Selon un autre aspect de l'invention, la surface à traiter est portée à une température comprise entre la température ambiante et la température de fusion de l'alliage utilisé pour effectuer l'opération de brasage ou étamage ultérieure. Cette borne haute dépendra donc de l'alliage utilisé, elle se situera par exemple au voisinage de 180 C dans le cas des alliages Sn63-Pb37 ou Sn62-Pb36-Ag2 utilisés classiquement. Selon un des aspects de l'invention, la pièce comportant la ou les surfaces métalliques à traiter est amenée en regard de la sortie de gaz de l'appareil, le cas échéant, en regard des sorties de gaz de plusieurs appareils placés en parallèle sur la largeur de la pièce et/ou successivement en regard des sorties de gaz de plusieurs appareils placés en série, par un système de convoyage traversant un espace intérieur délimité par un tunnel ou un ensemble de capotages, isolé de l'atmosphère 6 2713528 environnante, le dit tunnel ou ensemble étant raccordé de façon étanche au dit appareil ou incluant ledit appareil. Selon une des mises en oeuvre de l'invention, l'appareil, dans lequel est transformé ledit mélange gazeux initial est le siège d'une décharge électrique créée entre une première électrode et une seconde électrode, une couche d'un matériau diélectrique étant disposée sur la surface d'au moins une des électrodes, en regard de l'autre électrode, le mélange gazeux initial traversant la décharge transversalement aux électrodes. L'énergie mise en oeuvre dans l'appareil, ramenée à l'unité de surface de diélectrique sera alors avantageusement supérieure à un 1W/cm2, préférentiellement supérieure à O10W/cm2. Selon une des mises en oeuvre de l'invention, on réalise un zonage de l'atmosphère de traitement rencontrée successivement par la pièce à traiter le long du convoyeur, de la façon suivante: a) au moins un des appareils de formation d'espèces gazeuses excitées ou instables, transforme un mélange gazeux initial différent de celui transformé par l'appareil le précédant dans le dit tunnel ou ensemble, et/ou b) le mélange gazeux adjacent mis en oeuvre au niveau d'au moins un des appareils de formation d'espèces gazeuses excitées ou instables est différent de celui mis en oeuvre au niveau de l'appareil le précédant dans le dit tunnel ou ensemble. Selon une des mises en oeuvre de l'invention, les étapes a) et b) cidessus pourront concerner un même appareil. On pourra ainsi par exemple utiliser des mélanges de pouvoir réducteur croissant, d'un appareil à l'autre. Selon un des aspects de l'invention, en sortie du dit tunnel ou ensemble, la pièce entre dans une machine o est effectuée la dite opération de brasage ou d'étamage, la pièce étant, le cas échéant, entre la sortie du dit tunnel et l'entrée de la dite machine, maintenue sous atmosphère protectrice. On entend alors par atmosphère protectrice, une atmosphère essentiellement inerte, dont la concentration résiduelle d'oxygène n'excède par quelques centaines de ppm, voire 100 ppm. Selon un autre aspect de l'invention, la dite opération de brasage ou d'étamage est réalisée au sein du même tunnel ou ensemble, en aval de l'appareil. Selon une des mises en oeuvre de l'invention, l'opération de brasage ou d'étamage est effectuée par la méthode dite "du brasage à la vague". Selon une autre mise en oeuvre de l'invention, l'opération de brasage est réalisée selon la méthode dite "de brasage par refusion". L'invention concerne aussi un dispositif de fluxage par voie sèche d'une surface métallique avant brasage ou étamage, convenant notamment pour la mise en oeuvre du 7 2713528 procédé selon l'invention, comprenant un tunnel ou ensemble de capotages définissant un espace intérieur traversé par des moyens de convoyage des pièces comportant la ou les surfaces métalliques à fluxer, isolé de l'atmosphère environnante, incluant ou entourant un ou plusieurs appareils de formation d'espèces gazeuses excitées ou instables montés en série et/ou parallèle, comprenant au moins un passage de gaz tubulaire ayant un axe, formé entre une électrode extérieure et une électrode intérieure, l'une au moins des électrodes comportant, en regard de l'autre, un revêtement diélectrique, les électrodes étant reliées à une source haute tension et haute fréquence, l'électrode extérieure entourant le diélectrique et comportant une entrée de gaz dit initial et une sortie de gaz dit primaire allongées, parallèles à l'axe et sensiblement diamétralement opposées, le dit tunnel ou ensemble étant le cas échéant muni d'au moins un moyen d'injection d'un gaz dit adjacent n'ayant pas transité par le ou les dits appareils, le dispositif comprenant de plus, le cas échéant, un moyen de chauffage des pièces à traiter. D'autres caractéristiques et avantages de la présente invention ressortiront de la description suivante de modes de réalisation donnés à titre illustratif mais nullement limitatif, faite en relation avec les dessins annexés, sur lesquels: - la figure 1 est une vue schématique d'une installation convenant pour la mise en oeuvre du procédé selon l'invention. - la figure 2 représente schématiquement en coupe un exemple d'appareil de formation d'espèces gazeuses excitées ou instables convenant pour la mise en oeuvre du procédé selon l'invention. On reconnaît sur la figure 1, la présence d'une pièce 1, comportant les surfaces métalliques à fluxer, amenée grâce à un tapis de convoyage 2, en regard de la sortie de gaz 6 d'un appareil 4 de formation d'espèces gazeuses excitées ou instables. Le système de convoyage 2 traverse un espace intérieur 31, délimité par un tunnel 3, raccordé avantageusement de façon étanche à l'appareil 4. On a schématisé en 8 le mélange gazeux primaire obtenu en sortie 6 de l'appareil. Le mélange gazeux primaire 8 est obtenu à partir d'un mélange gazeux initial 7 entrant dans l'appareil au niveau de son entrée de gaz 5. On note aussi sur le mode de réalisation représenté sur la figure 1 la présence d'entrées de mélanges gazeux adjacents 9, 10. L'atmosphère gazeuse obtenue à partir des mélanges gazeux adjacents 9, 10 et du mélange gazeux primaire 8 constitue l'atmosphère 30 de traitement selon l'invention. On note sur le mode de réalisation représenté sur la figure 1, la présence d'appareils de formation d'espèces gazeuses excitées ou instables supplémentaires, non représentés, en 11 et 12, en série avec le premier appareil 4 et que rencontre successivement la pièce 1. 8 2713528 L'installation se complète alors par d'autres entrées de mélange de gaz adjacent telles que celles représentées en 13 et 29. L'installation est par ailleurs pourvue, le cas échéant, d'un moyen de chauffage de la pièce 1, non représenté sur la figure 1. On pourra par exemple envisager, pour ce moyen de chauffage, des lampes infra- rouge présentes dans le tunnel, ou un chauffage par convection (parois chaudes du tunnel) ou encore le fait que la pièce soit posée sur un porte-substrat chauffant. Comme représenté sur le mode de réalisation de la figure 2, l'appareil comprend une première électrode tubulaire 14, formée par exemple par une face interne d'un bloc métallique 15, et dans laquelle est disposé concentriquement un ensemble d'un tube en matériau diélectrique 16, par exemple en céramique, sur la face interne duquel est déposée, par métallisation, une deuxième électrode 17, exagérément épaissie sur la figure 2 pour une meilleure compréhension. L'ensemble du diélectrique 16 et de la deuxième électrode 17 défini ainsi, avec la première électrode 14, un passage tubulaire de gaz 18, et, intérieurement, un volume interne 19 dans lequel on fait circuler un réfrigérant, avantageusement un Fréon pour son caractère électronégatif ou encore de l'eau permutée. Le passage de gaz interne 18 a une extension axiale inférieure à 1 m, typiquement inférieure à 50 cm, et son épaisseur radiale e n'excède pas 3 mm et est typiquement inférieure à 2, 5 mm. Le bloc 15 comporte, diamétralement opposées, deux fentes longitudinales 20 et 21 formant respectivement l'entrée du gaz initial à exciter dans le passage 18 et la sortie du flux de gaz primaire comportant des espèces gazeuses excitées ou instables. Les fentes 20 et 21 s'étendent sur toute la longueur axiale de la cavité 18 et ont une hauteur qui pour le mode de réalisation représenté figure 2, n'excède pas l'épaisseur e et est typiquement sensiblement identique à cette dernière. Le corps 15 comporte avantageusement, à la périphérie de la première électrode 14, une pluralité de conduits 22 pour le passage d'un réfrigérant, par exemple de l'eau. L'entrée de gaz communique avec une chambre ou plénum d'homogénéisation 23 formée dans un boîtier 24 accolé au bloc 15 et comportant une tubulure 25 d'amenée de gaz initial, à une pression comprise entre 0,1 x 105Pa et 3 x 105 Pa, en provenance d'une source de gaz initial 26. Les électrodes 14 et 17 sont reliées à un générateur électrique haute tension et haute fréquence 27, fonctionnant à une fréquence avantageusement supérieure à 15 kHz, délivrant une puissance par exemple de l'ordre de 10 kW. On pourra d'ailleurs avantageusement exprimer cette puissance délivrée par le générateur en la ramenant à la surface de diélectrique. Le flux gazeux contenant les espèces excitées, disponible à la sortie de gaz 21, est adressé à un poste utilisateur 28, par exemple pour le fluxage de surfaces métalliques. 9 2713528 Une installation telle que celle décrite en relation avec la figure 1, intégrant un unique appareil 4, tel que celui décrit en relation avec la figure 2, a été utilisée pour la réalisation de 4 exemples de mise en oeuvre de l'invention rapportés ci-dessous, complétés par deux exemples comparatifs. Pour le premier exemple de mise en oeuvre, des échantillons de cuivre de qualité électronique, de dimensions 0.3 x 50 x 50 mm ont tout d'abord été décapés à l'aide d'une solution à 20 % d'acide nitrique dans l'eau, avant de subir une oxydation thermique (par chauffage durant 5 mn sous air à 200 C). Ce traitement d'oxydation donnant lieu à l'apparition d'une nette couche violacée à la surface des échantillons de cuivre, ces substrats étant, avant oxydation, naturellement d'une couleur "saumon". Dans un second temps, les échantillons ont été traités à l'aide de l'installation précédemment décrite, dans les conditions suivantes: puissance mise en oeuvre (délivrée par le générateur): 1000 W, correspondant à une puissance de 15 W/cm2 de diélectrique, - mélange gazeux initial comprenant 65 % d'hydrogène dans l'azote (obtenu en mettant en oeuvre des débits de 10 m3/h d'azote et 18 m3/h dhydrogène), - mélange gazeux adjacent: de l'azote permettant de maintenir la pression partielle d'oxygène à l'intérieur du tunnel en dessous de 20 ppm, - l'échantillon était porté à une température de 150 C, - traitement en un seul passage: l'échantillon défilant, grâce au convoyeur 2, à une vitesse de 2 mm/s, traitement effectué sensiblement à la pression atmosphérique, - distance entre l'échantillon à traiter et la sortie de gaz de l'appareil: 10 mm. L'observation des échantillons traités selon ce mode opératoire a montré un excellent état de surface, les échantillons retrouvant leur couleur saumon initiale caractéristique. Pour un second exemple comparatif, on a utilisé l'installation de fluxage plasma par décharge micro-ondes décrite dans la demande de brevet Français déposée au nom de la Demanderesse sous le numéro 92.13028 et déjà évoquée plus haut. Des échantillons de cuivre de même qualité, de dimensions 0,3 x 20 x 20 mm ont été, après décapage à l'acide nitrique et preoxydation thermique, dans les mêmes conditions que pour l'exemple No 1, traités par décharge plasma micro-ondes, à l'aide d'un mélange Ar-3%/H2 injecté à 10 I/mn, chaque échantillon étant porté à une température de 150 C, et la puissance utilisée pour créer le plasma étant de 200 W. Le temps nécessaire pour décaper chaque échantillon était alors voisin de 2 mn, donc un temps de traitement plus long que ce qui était obtenu dans le cadre de l'exemple No 1, pour un échantillon plus petit. On peut de plus rappeler que cette méthode de plasma micro- ondes présente par ailleurs l'inconvénient de mettre en oeuvre (comme son nom 2713528 l'indique) un plasma, donc des espèces électriquement chargées, ce qui peut poser problème quand des composants électroniques sensibles sont présents. Pour le troisième exemple de mise en oeuvre, une procédure identique à celle de l'exemple No 1 a été suivie, exceptée pour l'étape de préoxydation des échantillons. Cette fois l'oxydation a été effectuée en suivant une norme classique de pollution des circuits en électronique, par la méthode dite "de l'eau bouillante" selon laquelle après nettoyage chimique (acide nitrique), les substrats sont plongés durant 10 mn dans l'eau bouillante. Cette oxydation est beaucoup plus "douce" que la méthode thermique, et plus représentative des niveaux d'oxydation couramment rencontrés sur les circuits électroniques avant brasage ou étamage. L'observation des échantillons après traitement a montré ici encore un excellent état de surface, les échantillons retrouvant ici encore leur couleur saumon initiale. Pour un quatrième exemple de mise en oeuvre, on a évalué les échantillons de cuivre obtenus par l'exemple No 3 (nettoyage acide nitrique, préoxidation à l'eau bouillante, traitement selon l'invention) en les soumettant à un processus de mouillage par de la soudure étain-plomb dans une machine du type étamage à la vague, l'étape de préfluxage chimique généralement présente à l'entrée de ces machines ayant été volontairement omise. L'observation du dépôt de soudure effectué dans de telles conditions a montré un excellent résultat de mouillage du dépôt sur le cuivre (comme le montrait un faible angle de contact), une bonne continuité du dépôt et un bon état de surface de ce dépôt (démontré par son aspect de miroir). Ce quatrième exemple de mise en oeuvre a ainsi démontré la possibilité d'effectuer de tels dépôts de soudure (que ce soit avec un objectif de brasage ou encore d'étamage) sans utiliser les classiques pre- fluxage chimiques qui entraînent la nécessité d'effectuer ultérieurement une opération de nettoyage après brasage. Pour un cinquième exemple, comparatif, les échantillons de l'exemple No 3, ont été non pas traités par le procédé selon l'invention, mais simplement décapés à l'aide d'une solution à 20 % d'acide nitrique, cela après l'étape de preoxydation à l'eau bouillante, et avant l'évaluation de ces échantillons par étamage. Les résultats obtenus ici ont été nettement moins probants, le dépôt d'étain-plomb étant discontinu (présence d'lots) et l'angle de contact étant plus élevé que dans le cas précédent, ces résultats étant le signe d'un décapage moins efficace par l'acide nitrique que celui qui était obtenu selon l'invention dans le cadre de l'exemple No 4. Pour un sixième exemple de mise en oeuvre de l'invention, on a utilisé des circuits du type circuit imprimé époxy, les pistes conductrices de ces circuits ayant été préétamées, des composants électroniques (du type résistif, capacitif, SOT 23, et SO) ayant été fixés, par un point de colle, sur les plots conducteurs adéquats du circuit. 11 2713528 Ces circuits ont dans un premier temps subi un traitement de fluxage selon l'invention, tel que celui décrit dans le cadre de l'exemple 1, la distance entre le circuit et la sortie de gaz de l'appareil de formation d'espèces gazeuses instables ou excitées étant de l'ordre de 10 mm. Dans un second temps, l'opération de fluxage ainsi réalisée selon l'invention a été évaluée par une opération de brasage des composants (donc de réalisation des liaisons électriques) par passage des circuits dans une machine classique de brasage à la vague, l'étape de préfluxage chimique présente à l'entrée de la machine ayant été volontairement omise. L'observation des joints de soudure en sortie de machine ont démontré un excellent mouillage, et de ce fait confirmé la possibilité de réaliser selon l'invention un fluxage par voie sèche, évitant l'utilisation d'un fluxage classique par voie chimique qui nécessite généralement en aval une opération de nettoyage des circuits après brasage pour éliminer les résidus de flux. Quoique la présente invention ait été décrite en relation avec des modes de réalisation particuliers, elle ne s'en trouve pas limitée pour autant mais est au contraire susceptible de modifications et de variantes qui apparaîtront à l'homme de l'art dans le cadre des revendications ci-après. 12 2713528 REVENDICATIONS 1. Procédé de fluxage par voie sèche d'une surface métallique avant brasage ou étamage à l'aide d'un alliage, caractérisé en ce que la surface à fluxer est traitée, à une pression voisine de la pression atmosphérique, par une atmosphère gazeuse de traitement comprenant des espèces excitées ou instables et étant substantiellement dépourvue d'espèces électriquement chargées. 2. Procédé selon la revendication 1, caractérisé en ce que la dite atmosphère de traitement est obtenue à partir d'un mélange gazeux primaire (8) et le cas échéant d'un mélange gazeux adjacent (9,10), le dit mélange gazeux primaire étant obtenu à la sortie de gaz d'au moins un appareil (11,4,12) de formation d'espèces gazeuses excitées ou instables dans lequel a été transformé un mélange gazeux initial (7) comprenant un gaz inerte et/ou un gaz réducteur et/ou un gaz oxydant, le dit mélange gazeux adjacent n'ayant pas transité par le dit appareil. 3. Procédé selon la revendication 2, caractérisé en ce que le mélange adjacent contient du silane SiH4. 4. Procédé selon l'une des revendications 1 à 3, caractérisé en ce que la surface à traiter (1) est portée à une température comprise entre la température ambiante et la température de fusion du dit alliage. 5. Procédé selon l'une des revendications 2 à 4, caractérisé en ce que la pièce (1) comportant la surface métallique à traiter est amenée en regard de la sortie (6) de gaz du dit appareil (4), le cas échéant, en regard des sorties de gaz de plusieurs appareils placés en parallèle sur la largeur de la pièce et/ou successivement en regard des sorties de gaz de plusieurs appareils (11, 4, 12) placés en série, par un système de convoyage (2) traversant un espace intérieur (31) délimité par un tunnel (30) ou un ensemble de capotages, isolé de l'atmosphère environnante, le dit tunnel ou ensemble étant raccordé de façon étanche au dit appareil ou incluant le dit appareil. 6. Procédé selon la revendication 5, caractérisé en ce que le dit appareil, dans lequel est transformé ledit mélange gazeux initial, est le siège d'une décharge électrique créée entre une première électrode (14) et une seconde électrode (17), une couche (16) d'un matériau diélectrique étant disposée sur la surface d'au moins une des électrodes (17), en regard de l'autre électrode, et en ce que le dit mélange gazeux initial traverse la décharge transversalement aux électrodes. 7. Procédé selon la revendication 6, caractérisé en ce que l'énergie mise en oeuvre dans le dit appareil, ramenée à l'unité de surface de diélectrique est supérieure à lW/cm2, préférentiellement supérieure à 10W/cm2. 13 2713528 8. Procédé selon l'une des revendications 5 à 7, caractérisé en ce que on réalise un zonage de l'atmosphère de traitement rencontrée successivement par la pièce à traiter le long du convoyeur, de la façon suivante: a) au moins un des appareils (11, 4, 12) de formation d'espèces gazeuses excitées ou instables transforme un mélange gazeux initial (7) différent de celui transformé par l'appareil le précédant dans le dit tunnel (3) ou ensemble, et/ou b) le mélange gazeux adjacent (9, 10) mis en oeuvre au niveau d'au moins un des appareils (11, 4, 12) de formation d'espèces gazeuses excitées ou instables est différent de celui mis en oeuvre au niveau de l'appareil le précédant dans le dit tunnel ou ensemble. 9. Procédé selon la revendication 8, caractérisé en ce que les étapes a) et b) ont lieu au niveau d'un même appareil. 10. Procédé selon l'une des revendications 5 à 9, caractérisé en ce qu'en sortie du dit tunnel ou ensemble, la pièce entre dans une machine o est effectuée la dite opération de brasage ou d'étamage, la pièce étant, entre la sortie du dit tunnel et l'entrée de la dite machine, le cas échéant maintenue sous atmosphère protectrice. 11. Procédé selon l'une des revendications 5 à 9, caractérisé en ce que la dite opération de brasage ou d'étamage est réalisée au sein du même dit tunnel ou ensemble, en aval du dit appareil. 12. Procédé selon l'une des revendications 1 à 11, caractérisé en ce que l'opération de brasage ou d'étamage est réalisée selon la méthode du brasage à la vague. 13. Procédé selon l'une des revendications 1 à 11, caractérisé en ce que l'opération de brasage est réalisée selon la méthode de brasage par refusion. 14. Dispositif de fluxage par voie sèche de surfaces métalliques avant brasage ou étamage, convenant notamment pour la mise en oeuvre du procédé selon l'une des revendications 1 à 13, comprenant un tunnel (3) ou ensemble de capotages définissant un espace intérieur (31) traversé par des moyens de convoyage (2) des pièces (1) comportant la surface métallique à fluxer, isolé de l'atmosphère environnante, entourant ou se raccordant de façon étanche à un ou plusieurs appareils (4, 11, 12) de formation d'espèces gazeuses excitées ou instables montés en série et/ou parallèle, comprenant au moins un passage de gaz tubulaire (18) ayant un axe, formé entre une électrode extérieure (14) et une électrode intérieure (17), l'une au moins des électrodes comportant, en regard de l'autre, un revêtement diélectrique (16), les électrodes étant reliées à une source haute tension et haute fréquence, l'électrode extérieure (14) entourant le diélectrique (16) et comportant une entrée (20) de gaz dit initial et une sortie (21) de gaz dit primaire allongées, parallèles à l'axe et sensiblement 14 2713528 diamétralement opposées, le dit tunnel ou ensemble étant le cas échéant muni d'au moins un moyen d'injection (9, 10, 13) d'un gaz dit adjacent n'ayant pas transité par le ou les dits appareils, le dispositif comprenant de plus, le cas échéant, un moyen de chauffage des pièces à traiter.